(57)【特許請求の範囲】
【請求項１】
原料ガスと酸化剤ガスとを処理容器内に導入し、被処理体に所定の膜を成膜する成膜処理装置であって、
前記原料ガスと酸化剤ガスとを前記処理容器内に導入可能に構成された処理ガス導入手段と、
前記処理容器内を所定の真空度に排気可能に構成された排気手段と、
成膜処理工程の際、
第１の真空雰囲気時には、前記原料ガスを前記被処理体中央部付近に、かつ、前記酸化剤ガスを前記被処理体周辺部付近に供給し、
さらに、第１の真空雰囲気により高圧の第２の真空雰囲気時には、前記原料ガスと前記酸化剤ガスとを前記被処理体略全面に対して供給可能に構成された、処理ガス供給手段と、
を備えたことを特徴とする成膜処理装置。
【請求項２】
前記被処理体を載置する載置台と前記処理ガス導入手段との間の距離を可変にするために前記載置台と前記ガス導入手段の少なくとも一方を相対的に上下動させる昇降機構を設けたことを特徴とする請求項１記載の成膜処理装置。
【請求項３】
前記第１の真空雰囲気の処理は１００ｍＴｏｒｒ以下の圧力で行なわれ、前記第２の真空雰囲気の処理は１００ｍＴｏｒｒより高い圧力で行なわれることを特徴とする請求項１または２記載の成膜処理装置。
【請求項４】
前記第１の真空雰囲気処理の際、前記ガス導入手段と前記被処理体の間の距離を第１の距離とし、前記第２の真空雰囲気処理の際、前記ガス導入手段と前記被処理体の間の距離を第２の距離とし、且つ前記第１の距離は前記第２の距離より長いことを特徴とする請求項１乃至３のいずれか一項に記載の成膜処理装置。
【請求項５】
前記原料ガスは、Ｐｂ（ＤＰＭ）２ と、Ｚｒ（ｔ−ＯＣ４ Ｈ９ ）４ 、Ｚｒ（ＤＰＭ）４ 、Ｚｒ（ｉ−ＯＣ３ Ｈ７ ）４ 、Ｚｒ（Ｃ５ Ｈ７ Ｏ２ ）４ 、Ｚｒ（Ｃ５ ＨＦ６ Ｏ２ ）４ よりなる群から選択される少なくとも１つと、及びＴｉ（ｉ−ＯＣ３ Ｈ７ ）４ 、Ｔｉ（ｉ−ＯＣ３ Ｈ７ ）２ （ＤＰＭ）２ よりなる群から選択される少なくとも１つとからなる有機金属原料の混合ガスであり、前記酸化剤ガスはＮＯ２ 、Ｏ２ 、Ｏ３ 、Ｎ２ Ｏよりなる群から選択される少なくとも１つであり、前記第１の真空雰囲気の処理時には前記原料ガス中にはＺｒ系原料ガスが含まれないことを特徴とする請求項１乃至４のいずれか一項に記載の成膜処理装置。
【請求項６】
前記処理ガス導入手段内の前記原料ガスと前記酸化剤ガスとの圧力を検出する圧力検出手段と、前記原料ガスと前記酸化剤ガスの少なくとも一方に希釈ガスを導入する希釈ガス導入手段と、前記圧力検出手段の検出値に基づいて前記両ガスの圧力が実質的に同一になるように前記希釈ガスの導入量を制御する希釈ガス導入量制御手段とを備えたことを特徴とする請求項１乃至５のいずれか一項に記載の成膜処理装置。
【請求項７】
原料ガスと酸化剤ガスとを噴射孔より処理容器内へ個別に導入して被処理体に成膜処理を施す成膜処理装置において、前記原料ガス或いは酸化剤ガスのいずれか一方のガスを前記被処理体の中央部付近に導入するための第１のガス導入手段としてのシャワーヘッド部と、この第１のガス導入手段の周囲に設けられて前記他方のガスを前記被処理体の周辺部付近に導入するための第２のガス導入手段とを備え、
前記シャワーヘッド部は、前記第２のガス導入手段の下方に配置され、前記シャワーヘッド部の天板が前記第２のガス導入手段により導入されるガスのバッフル板として機能するように構成されていることを特徴とする成膜処理装置。
【請求項８】
原料ガスと酸化剤ガスとを噴射孔より処理容器内へ個別に導入して被処理体に成膜処理を施す成膜処理装置において、前記原料ガス或いは酸化剤ガスのいずれか一方のガスを前記被処理体の中央部付近に導入するための第１のガス導入手段としてのシャワーヘッド部と、この第１のガス導入手段の周囲に設けられて前記他方のガスを前記被処理体の周辺部付近に導入するための第２のガス導入手段とを備え、
前記第２のガス導入手段は、前記シャワーヘッド部の側部と前記処理容器の側部とを連結するように設けられると共に多数のガス孔が設けられた環状の仕切板により形成された、断面三角形のリング状の空間を有するシャワーヘッド構造よりなることを特徴とする成膜処理装置。
【請求項９】
原料ガスと酸化剤ガスとを供給し、被処理体に成膜処理を施す方法であって、
前記成膜処理工程は、
第１の真空雰囲気にて行なう第１処理工程と、
前記第１の真空雰囲気より高圧の第２の真空雰囲気にて行なう第２処理工程と、備え、
前記第１の処理工程の際、前記原料ガスを前記被処理体中央部付近に供給し、
かつ、前記酸化剤ガスを前記被処理体周辺部付近に供給することを特徴とする成膜処理方法。
【請求項１０】
前記第２処理工程の際、前記原料ガスと前記酸化剤ガスとを前記被処理体略全面に対して供給することを特徴とする請求項９記載の成膜処理方法。
【請求項１１】
前記被処理体を載置する載置台を相対的に上下動させることにより、前記第１の処理工程の際前記ガスを導入するガス導入手段と前記被処理体の間の第１距離を、前記第２の処理工程の際前記ガスを導入するガス導入手段と前記被処理体の間の第２距離よりも長い距離で成膜処理をすることを特徴とする請求項９又は１０記載の成膜処理方法。
【請求項１２】
前記原料ガスと前記酸化剤ガスとの圧力を検出し、この検出圧力が実質的に同一になるように前記原料ガスと前記酸化剤ガスの内の少なくともいずれか一方に希釈ガスを導入してその流量を制御するようにしたことを特徴とする請求項１０又は１１記載の成膜処理方法。
【請求項１３】
前記第１の真空雰囲気は１００ｍＴｏｒｒ以下の圧力であり、前記第２の真空雰囲気は１００ｍＴｏｒｒより大きい圧力であることを特徴とする請求項１０乃至１２のいずれか一項に記載の成膜処理方法。
【発明の詳細な説明】
【０００１】
【発明の属する技術分野】
本発明は、半導体ウエハ等に成膜処理を施す成膜処理装置及び成膜処理方法に関する。
【０００２】
【従来の技術】
ＰＺＴ膜は、Ｐｂ（ＤＰＭ）2 （＝Ｂｉｓｄｉｐｉｖａｌｏｙｌｍｅｔｈａｎａｔｏｌｅａｄ：Ｐｂ（Ｃ11Ｈ19Ｏ2 ）2 ）、Ｚｒ（ｔ−ＯＣ4 Ｈ9 ）4 （＝Ｔｅｔｒａｔｅｒｔｉａｒｙｂｕｔｏｘｙｚｉｒｃｏｎｉｕｍ）及びＴｉ（ｉ−ＯＣ3 Ｈ7 ）4 （＝Ｔｅｔｒａｉｓｏｐｒｏｐｏｘｙｔｉｔａｎｉｕｍ）よりなる有機金属材料と酸化剤として例えばＮＯ2 とを用いてＣＶＤ（ＣｈｅｍｉｃａｌＶａｐｏｒ  Ｄｅｐｏｓｉｔｉｏｎ）装置により、Ｐｂ（Ｚｒ1-x Ｔｉｘ）Ｏ3 のペロブスカイト構造の結晶膜を形成することにより得られる。尚、Ｐｂは鉛、Ｚｒはジルコニウム、Ｔｉはチタンをそれぞれ示す。このＰＺＴ膜は特に、第２世代のプレーナスタック型ＦｅＲＡＭのメモリキャパシタ材として注目を浴びている。
【０００３】
一般に、ＰＺＴ膜などの酸化物薄膜を結晶状態で堆積するには、被堆積ウエハを６００℃程度の高温に加熱する必要がある。しかし、被堆積ウエハにＡｌの配線等の熱に弱い構造がすでに形成されている場合は、プロセスの低温化のために結晶核形成と成膜プロセスの２段階にプロセスを分けて行なう必要がある。この２つのプロセスは、最適な真空度が同じであるとは限らない。そこで、高真空プロセスと低真空プロセスを１つのチャンバーで行なう必要が生じる。しかし、現在のところ、１つのチャンバーで高真空と低真空の両プロセスに適応したシャワーヘッドは無いので、やむなく２つのチャンバーで分担してプロセスを実施しなければならなかった。
【０００４】
有機金属原料（ＭＯ）はその蒸気圧の低さから、ガスとして用いるには加熱する必要があるが、加熱しているために配管内で酸化剤と出会うとたちまち反応して配管内で堆積したり、パーティクルとなったりする。そこで、この種の原料を用いる際は、原料と酸化剤をシャワーヘッドから出たところではじめて混ざるような構成、すなわちポストミックス型シャワーヘッドを用いるのが通例である。しかし、シャワーヘッドの構造上、有機金属原料と酸化剤の貯留領域の隙間を無くすことは難しいので内部リークが発生し、シャワーヘッド内で堆積したり、パーティクルとなったりしていた。
【０００５】
【発明が解決しようとする課題】
本発明は、以上のような問題点に着目し、これを有効に解決すべく創案されたものである。本発明の目的は、低温でＰＺＴ膜を形成でき、しかも成膜速度も大きな成膜処理装置及び成膜処理方法を提供することにある。
【０００６】
【課題を解決するための手段】
本発明者等は、最初は例えばシャワーヘッド部中心側から原料ガスを流し、その周囲より酸化剤ガスを流した状態で高真空で結晶核膜を成長させ、その後、シャワーヘッド部の全面より原料ガスと酸化剤ガスとを略均一分布で流した状態で低真空で膜成長させることにより、低温で良質なＰＺＴ膜が形成することができ、しかも成膜レートも高くすることができる、という知見を得ることにより、本発明に至ったものである。
【０００７】
請求項１に規定する発明は、原料ガスと酸化剤ガスとを処理容器内に導入し、被処理体に所定の膜を成膜する成膜処理装置であって、前記原料ガスと酸化剤ガスとを前記処理容器内に導入可能に構成された処理ガス導入手段と、前記処理容器内を所定の真空度に排気可能に構成された排気手段と、成膜処理工程の際、第１の真空雰囲気時には、前記原料ガスを前記被処理体中央部付近に、かつ、前記酸化剤ガスを前記被処理体周辺部付近に供給し、さらに、第１の真空雰囲気により高圧の第２の真空雰囲気時には、前記原料ガスと前記酸化剤ガスとを前記被処理体略全面に対して供給可能に構成された、処理ガス供給手段とを備えるようにする。
このように、原料ガスを処理ガス導入手段である、例えばシャワーヘッド本体の内周ゾーンから供給し、酸化剤ガスを外周ゾーンから供給した状態で高真空処理を行なうことにより結晶核が堆積され、次に、上記両ガスをシャワーヘッド本体から略均一に供給した状態で低真空処理を行なうことにより、高い成膜レートで且つ、低温で結晶核をベースに結晶膜を堆積させることが可能となる。
請求項２に規定するように、前記被処理体を載置する載置台と前記処理ガス導入手段との間の距離を可変にするために前記載置台と前記ガス導入手段の少なくとも一方を相対的に上下動させる昇降機構を設けるようにしてもよい。これによれば、シャワーヘッド本体と被処理体との間の距離を可変にできる。
【０００８】
請求項３に規定するように、例えば前記第１の真空雰囲気の処理は１００ｍＴｏｒｒ以下の圧力で行なわれ、前記第２の真空雰囲気の処理は１００ｍＴｏｒｒより高い圧力で行なわれるようにする。
請求項４に規定するように、例えば前記第１の真空雰囲気処理の際、前記ガス導入手段と前記被処理体の間の距離を第１の距離とし、前記第２の真空雰囲気処理の際、前記ガス導入手段と前記被処理体の間の距離を第２の距離とし、且つ前記第１の距離は前記第２の距離より長く設定する。これによれば、ガスを有効に利用して高い成膜レートで膜を堆積させることができる。
請求項５に規定するように、例えば前記原料ガスは、Ｐｂ（ＤＰＭ）2 と、Ｚｒ（ｔ−ＯＣ4 Ｈ9 ）4 、Ｚｒ（ＤＰＭ）4 、Ｚｒ（ｉ−ＯＣ3 Ｈ7 ）4 、Ｚｒ（Ｃ5 Ｈ7 Ｏ2 ）4 、Ｚｒ（Ｃ5 ＨＦ6 Ｏ2 ）4 よりなる群から選択される少なくとも１つと、及びＴｉ（ｉ−ＯＣ3 Ｈ7 ）4 、Ｔｉ（ｉ−ＯＣ3 Ｈ7 ）2 （ＤＰＭ）2 よりなる群から選択される少なくとも１つとからなる有機金属原料の混合ガスであり、前記酸化剤ガスはＮＯ2 、Ｏ2 、Ｏ3 、Ｎ2 Ｏよりなる群がら選択される少なくとも１つであり、前記第１の真空雰囲気の処理時には前記原料ガス中にはＺｒ系原料ガスが含まれない。
請求項６に規定するように、前記処理ガス導入手段内の前記原料ガスと前記酸化剤ガスとの圧力を検出する圧力検出手段と、前記原料ガスと前記酸化剤ガスの少なくとも一方に希釈ガスを導入する希釈ガス導入手段と、前記圧力検出手段の検出値に基づいて前記両ガスの圧力が実質的に同一になるように前記希釈ガスの導入量を制御する希釈ガス導入量制御手段とを備えるようにしてもよい。
これによれば、処理ガス導入手段としての、例えばシャワーヘッド本体内における原料ガスの貯留空間と酸化剤ガスの貯留空間との間の圧力差が実質的にゼロになり、従って、シャワーヘッド本体内で両ガスが混ざるようなリークが発生することはほとんどなくなり、混入反応に伴うパーティクルの発生を抑制することが可能となり、しかも一旦処理空間に噴出したガスが他のガスの噴射孔から逆流することも阻止することが可能となる。
【０００９】
請求項７に規定する発明は、原料ガスと酸化剤ガスとを噴射孔より処理容器内へ個別に導入して被処理体に成膜処理を施す成膜処理装置において、前記原料ガス或いは酸化剤ガスのいずれか一方のガスを前記被処理体の中央部付近に導入するための第１のガス導入手段としてのシャワーヘッド部と、この第１のガス導入手段の周囲に設けられて前記他方のガスを前記被処理体の周辺部付近に導入するための第２のガス導入手段とを備え、前記シャワーヘッド部は、前記第２のガス導入手段の下方に配置され、前記シャワーヘッド部の天板が前記第２のガス導入手段により導入されるガスのバッフル板として機能するように構成されていることを特徴とする成膜処理装置である。
請求項８に規定する発明は、原料ガスと酸化剤ガスとを噴射孔より処理容器内へ個別に導入して被処理体に成膜処理を施す成膜処理装置において、前記原料ガス或いは酸化剤ガスのいずれか一方のガスを前記被処理体の中央部付近に導入するための第１のガス導入手段としてのシャワーヘッド部と、この第１のガス導入手段の周囲に設けられて前記他方のガスを前記被処理体の周辺部付近に導入するための第２のガス導入手段とを備え、前記第２のガス導入手段は、前記シャワーヘッド部の側部と前記処理容器の側部とを連結するように設けられると共に多数のガス孔が設けられた環状の仕切板により形成された、断面三角形のリング状の空間を有するシャワーヘッド構造よりなることを特徴とする成膜処理装置である。
このように、原料ガスもしくは酸化剤ガスのどちらか一方のみを例えば第１のガス導入手段であるシャワーヘッド部を用いてウエハに供給し、残りの一方はシャワーヘッド部以外の第２のガス導入手段により供給することによって、コンパクトで単純な内部構造でありながら組成の面内均一性の高い膜を堆積させることができる。
【００１０】
請求項９は、原料ガスと酸化剤ガスとを供給し、被処理体に成膜処理を施す方法であって、前記成膜処理工程は、第１の真空雰囲気にて行なう第１処理工程と、前記第１の真空雰囲気より高圧の第２の真空雰囲気にて行なう第２処理工程と、備え、前記第１の処理工程の際、前記原料ガスを前記被処理体中央部付近に供給し、かつ、前記酸化剤ガスを前記被処理体周辺部付近に供給する。このように、まず最初に極めて薄いＰＴＯ結晶核層を形成することができる。
【００１１】
請求項１０に規定するように、例えば前記第２処理工程の際、前記原料ガスと前記酸化剤ガスとを前記被処理体略全面に対して供給する。
このように、前記第１の真空雰囲気で形成されたＰＴＯ層を結晶核として第２の真空雰囲気でＰＺＴ膜を形成することができる。また、低真空での成膜より成膜速度を改善できる。
請求項１１に規定するように、例えば前記被処理体を載置する載置台を相対的に上下動させることにより、前記第１の処理工程の際前記ガスを導入するガス導入手段と前記被処理体の間の第１距離を、前記第２の処理工程の際前記ガスを導入するガス導入手段と前記被処理体の間の第２距離よりも長い距離で成膜処理をする。これによれば、ガスを有効に利用して高い成膜レートで膜を堆積させることができる。
請求項１２に規定する発明は、請求項６に規定する装置を用いて行なわれる成膜処理方法を規定したものであり、前記原料ガスと前記酸化剤ガスとの圧力を検出し、この検出圧力が実質的に同一になるように前記原料ガスと前記酸化剤ガスの内の少なくともいずれか一方に希釈ガスを導入してその流量を制御する。
【００１２】
この場合、請求項１３に規定するように、前記第１の真空雰囲気は１００ｍＴｏｒｒ以下の圧力であり、前記第２の真空雰囲気は１００ｍＴｏｒｒより大きい圧力である。
本発明の関連技術は、請求項７に規定する装置を用いて行なわれる成膜処理方法を規定したものであり、原料ガスと酸化剤ガスとを処理容器内へ個別に導入して被処理体に成膜処理を施す成膜処理方法において、前記原料ガス或いは酸化剤ガスのいずれか一方のガスを前記被処理体の中央部付近に導入する第１のガス導入手段であるシャワーヘッド部から導入し、第２のガス導入手段により前記他方のガスを前記第１のガス導入手段の周囲より前記被処理体の周辺部付近に導入するようにしたものである。
【００１３】
【発明の実施の形態】
以下に、本発明に係る成膜処理装置及び成膜処理方法の一実施例を添付図面に基づいて詳述する。
図１は本発明に係る成膜処理装置を示す構成図、図２は図１中に示す処理ガス導入手段であるシャワーヘッド部のガス噴射面を示す平面図、図３はシャワーヘッド部を示す断面図である。ここでは、材料ガスとしてＰｂ（ＤＰＭ）2 、Ｚｒ（ｔ−ＯＣ4 Ｈ9 ）4 及びＴｉ（ｉ−ＯＣ3 Ｈ7 ）4 を用い、これらを混合させて原料ガスとし、また、酸化剤ガスとしてＮＯ2 ガスを用いて、ＰＺＴ膜を成膜する場合を例にとって説明する。
【００１４】
この成膜処理装置２は、図示するように例えばアルミニウムにより筒体状に成形された処理容器４を有している。この処理容器４の底部６の中心部には、給電線挿通孔８が形成されると共に周辺部には、真空引きポンプ、例えばターボ分子ポンプ１０及びドライポンプ１２を介設した真空排気系１４に接続された排気口１６が設けられており、容器内部を真空引き可能としている。この排気口１６は、容器底部６に複数個、例えば等間隔で同一円周上に４個程度設けられ、各排気口１６は、真空排気系１４により共通に連通されている。
【００１５】
この処理容器４内には、非導電性材料、例えばアルミナ製の円板状の載置台１８が設けられ、この載置台１８の下面中央部には下方に延びる中空円筒状の脚部２０が一体的に形成され、この脚部２０の下端は上記容器底部６の給電線挿通孔８の周辺部に伸縮可能になされたベローズ１６０及びＯリング等のシール部材（図示せず）を介在させてボルト等を用いて気密に取り付け固定される。従って、この中空脚部２０内は、外側に開放され、処理容器４内に対して気密状態となっている。そして、この載置台１８は、上記中空脚部２０内を挿通させた昇降機構１６２に取り付けられており、載置台１８とシャワーヘッド部５０との間の距離を相対的に可変にしている。尚、載置台１８に代えて、シャワーヘッド部５０側を上下動可能としてもよい。
上記載置台１８には、加熱手段として例えば、ＳｉＣによりコーティングされたカーボン製の抵抗発熱体２２が埋め込まれており、この上面側に載置される被処理体としての半導体ウエハＷを所望の温度に加熱し得るようになっている。
【００１６】
上記抵抗発熱体２２には、絶縁された給電用のリード線２８が接続され、このリード線２８は、処理容器４内に晒すことなく円筒状の脚部２０内及び給電線挿通孔８を通って外へ引き出され、開閉スイッチ３０を介して給電部３２に接続される。尚、ウエハを加熱する加熱手段として上記抵抗発熱体２２に代え、ハロゲンランプ等の加熱ランプを用いて加熱するようにしてもよい。
【００１７】
載置台１８の周辺部の所定の位置には、複数のリフタ孔４０が上下方向に貫通させて設けられており、このリフタ孔４０内に上下方向に昇降可能にウエハリフタピン４８が収容されており、ウエハＷの搬入・搬出時に図示しない昇降機構によりリフタピン４８を昇降させることにより、ウエハＷを持ち上げたり、持ち下げたりするようになっている。このようなウエハリフタピン４８は、一般的にはウエハ周縁部に対応させて３本設けられる。
また、処理容器４の天井部には、本発明の特徴とする処理ガス導入手段として、ここでは例えばシャワーヘッド部５０が一体的に設けられた天井板５１がＯリング等のシール部材５３を介して気密に取り付けられており、上記シャワーヘッド部５０は載置台１８の上面の略全面を、或いはこれよりも広く覆うように対向させて設けられ、載置台１８との間に処理空間Ｓを形成している。このシャワーヘッド部５０は処理容器４内に成膜用の原料ガスと酸化剤ガスとをシャワー状にそれぞれに個別に導入するものであり、このシャワーヘッド部５０のシャワーヘッド本体５５の下面のガス噴射面５７にはそれぞれのガスを個別に噴出するための多数の噴射孔として、原料ガス用の噴射孔５２と酸化剤ガス用の噴射孔５４がそれぞれ形成される。図２に示すように、両噴射孔５２、５４はそれぞれガス噴射面５７の略全面に均等に分布されている。図示例では原料用ガスの噴射孔５２の直径を大きくし、逆に酸化剤ガス用の噴射孔５４の直径を小さく記載しているが、これは図面の理解を容易にするためであり、両噴射孔５２、５４の直径は同一でもよく、或いは図示例のように、逆に差をつけてもよい。
【００１８】
このシャワーヘッド本体５５内は、原料ガス用ヘッド空間５６と酸化剤ガス用ヘッド空間５８とに２つに大きく区画分離されている。
更に、原料ガス用ヘッド空間５６は同心円状になされた複数のリング状の内周原料ガス用ヘッド空間５６Ａと、その外側に位置させて同じく同心円状になされた複数のリング状の外周原料ガス用ヘッド空間５６Ｂとに区画分離されている。ここでリング状の内周原料ガス用ヘッド空間５６Ａ同士は図示しない通路により互いに連通されており、また、リング状の外周原料ガス用ヘッド空間５６Ｂ同士も図示しない通路により互いに連通されている。
また、同様に、酸化剤ガス用ヘッド空間５８も、中心部に位置する内周酸化剤ガス用ヘッド空間５８Ａとその外側に位置するリング状の外周酸化剤ガス用ヘッド空間５８Ｂとに区画分離されている。従って、シャワーヘッド本体５５内は、大きくは４つの空間５６Ａ、５６Ｂ、５８Ａ、５８Ｂに区画分離されている。尚、この４つの空間の区画状態は単に一例を示したに過ぎず、どのような形状で各空間が区画されてもよいのは勿論である。
【００１９】
上記内周原料ガス用ヘッド空間５６Ａに連通するガス導入ポート６０には第１原料供給通路６２が接続され、また、外周原料ガス用ヘッド空間５６Ｂに連通するガス導入ポート６４には第２原料供給通路６６が接続される。この両原料供給通路６２、６６の途中にはそれぞれ、第１開閉弁６７Ａ及び第２開閉弁６７Ｂが介設されている。
そして、両原料供給通路６２、６６は合流された後、３つの分岐路６８Ａ、６８Ｂ、６８Ｃに分岐される。そして、各分岐路６８Ａ、６８Ｂ、６８Ｃには、それぞれ例えばマスフローコントローラのような流量制御器７０Ａ、７０Ｂ、７０Ｃが介設されており、それぞれ材料ガスとして所定量のＰｂ（ＤＰＭ）2 ガス、Ｚｒ（ｔ−ＯＣ4 Ｈ9 ）4 ガス及びＴｉ（ｉ−ＯＣ3 Ｈ7 ）4 ガスを流すようになっている。従って、これらの３種のガスは途中で混合されて原料ガスとなり、内外周原料ガス用ヘッド空間５６Ａまたは５６Ｂ内へ後述するように選択的に導入されるようになっている。尚、上記第１及び第２原料供給通路６２、６６や分岐路６８Ａ、６８Ｂ、６８Ｃには、再液化防止用のテープヒータ（図示せず）が巻回されている。また、分岐路６８ＢにもＺｒ材料の供給及び供給停止をコントロールする第５開閉弁６７Ｅが介設される。
【００２０】
また、上記内周酸化剤ガス用ヘッド空間５８Ａに連通するガス導入ポート７２には第１酸化剤供給通路７４が接続され、また、外周酸化剤用ヘッド空間５８Ｂに連通するガス導入ポート７６には第２酸化剤供給通路７８が接続される。この両酸化剤供給通路７４、７８の途中には、それぞれ第３開閉弁６７Ｃ及び第４開閉弁６７Ｄが介設される。
そして、両酸化剤供給通路７４、７８は合流され、この合流通路８０にはマスフローコントローラのような流量制御器８２が介設されて、酸化剤ガスとして所定量の例えばＮＯ2 ガスを内外周酸化剤ガス用ヘッド空間５８Ａまたは５８Ｂへ後述するように選択的に導入するようになっている。
【００２１】
そして、各原料ガス用の噴射孔５２は内周或いは外周原料ガス用ヘッド空間５６Ａ、５６Ｂに連通されており、各酸化剤ガス用の噴射孔５４は内周或いは外周酸化剤ガス用ヘッド空間５８Ａ、５８Ｂに連通されている。具体的には、図２にも示すように、ガス噴射面５７は同心状に中心側の内周ゾーン８４とその外側のリング状の外周ゾーン８６とにより区分されており、一点鎖線８８が両ゾーン８４、８６の便宜上の境界線である。そして、内周ゾーン８４内に位置する原料ガス用の噴射孔５２Ａは内周原料ガス用ヘッド空間５６Ａに連通され、外周ゾーン８６内に位置する原料ガス用の噴射孔５２Ｂは外周原料ガス用ヘッド空間５６Ｂに連通される。
そして、内周ゾーン８４内に位置する酸化剤ガス用の噴射孔５４Ａは内周酸化剤ガス用ヘッド空間５８Ａに連通され、外周ゾーン８６内に位置する酸化剤ガス用の噴射孔５４Ｂは外周酸化剤ガス用ヘッド空間５８Ｂに連通される。
これにより、成膜初期の高真空成膜時（結晶核成膜時）には、内周ゾーン８４側からＺｒ材料抜きの原料ガスを、外周ゾーン８６側から酸化剤ガスをそれぞれ流し、次の低真空成膜時には、ヘッド全面から原料ガスと酸化剤ガスとをそれぞれ略均等に出すようになっている。このため、成膜時に上記第１〜第５の各開閉弁６７Ａ、６７Ｂ、６７Ｃ、６７Ｄ、６７Ｅの開閉を制御するためにバルブ開閉制御手段９０が設けられている。
【００２２】
一方、上記内外周原料ガス用ヘッド空間５６Ａ、５６Ｂ及び内外周酸化剤ガス用ヘッド空間５８Ａ、５８Ｂには、それぞれの空間内の圧力を検出する圧力検出手段として例えばキャパシタンスマノメータ９２Ａ、９２Ｂ、９２Ｃ、９２Ｄが設けられている。そして、各マノメータ９２Ａ〜９２Ｄの出力値は例えばマイクロコンピュータよりなる希釈ガス導入量制御手段９４に入力されている。
一方、上記第１及び第２原料供給通路６２、６６と第１及び第２酸化剤供給通路７４、７８には、それぞれ希釈ガスとして、不活性ガスであるＮ2 ガスを導入する希釈ガス導入手段、すなわち不活性ガス路９６、９８がそれぞれ接続されている。この不活性ガス路９６、９８には、マスフローコントローラのような流量制御器１００、１０２がそれぞれ介設され、上記希釈ガス導入量制御手段９４からの制御によりその流量を最適値になるように制御し得るようになっている。
【００２３】
次に、以上のように構成された成膜処理装置を用いて行なわれる成膜処理について説明する。
まず、真空状態に維持された処理容器４内に未処理の半導体ウエハＷを搬入し、これを載置台１８上に載置する。
そして、抵抗発熱体２２によりウエハＷを所定のプロセス温度に維持すると共に、処理容器４内を真空引きして所定のプロセス圧力に維持しつつ、原料ガスと酸化剤ガスをシャワーヘッド部５０から供給して成膜を開始する。
原料ガスとしては、液状のＰｂ（ＤＰＭ）2 、Ｚｒ（ｔ−ＯＣ4 Ｈ9 ）4 及びＴｉ（ｉ−ＯＣ3 Ｈ7 ）4 の各材料をそれぞれ気化させてこれらを所定の流量ずつ流して混合させることにより混合ガスを形成し、これを用いる。上記Ｐｂ、Ｚｒ及びＴｉの各材料の流量は、結晶核を成長させるために第１の真空雰囲気で行なう第１処理工程ではそれぞれ０．１〜１０ｓｃｃｍ、０ｓｃｃｍ及び０．１〜１０ｓｃｃｍ程度の範囲で最適な値を用い、本成膜を行なうために第２の真空雰囲気で行なう第２処理工程ではそれぞれ０．１〜１０ｓｃｃｍ、０．１〜１０ｓｃｃｍ及び０．１〜１０ｓｃｃｍ程度での範囲で最適な値を用いる。第１或いは第２原料供給通路６２或いは６６を介してシャワーヘッド部５０に到達した混合状態の原料ガスは、内周或いは外周原料ガス用ヘッド空間５６Ａ、５６Ｂに選択的に一旦流れ込み、これよりガス噴射面５７に設けた各原料ガス用の噴射孔５２から処理空間Ｓに供給されることになる。
【００２４】
一方、第１或いは第２酸化剤供給通路７４或いは７８内を流れてきたＮＯ2 ガスはシャワーヘッド部５０の内周或いは外周酸化剤ガス用ヘッド空間５８Ａ、５８Ｂに選択的に到達し、これよりガス噴射面５７に設けた各酸化剤ガス用の噴射孔５６から処理空間Ｓに供給されることになる。このように処理空間Ｓに噴出された原料ガスとＮＯ2 ガスは、この処理空間Ｓで混合されて反応し、ウエハ表面にＣＶＤにより、例えばＰＴＯ膜（Ｏは酸素）の結晶核或いはＰＺＴ膜を堆積させることになる。
ここで本発明においては、全体の成膜工程は、高真空下においてＰＴＯ膜の結晶核を成長させる第１処理工程と、その後に低真空下において上記結晶核上にＰＺＴ膜を高い成膜レートで堆積させる第２処理工程よりなる。具体的には、第１処理工程では、図４（Ａ）に示すように内周ゾーン８４から２本矢印で示すように原料ガス（Ｚｒ材料ガスを除く）のみを導入すると共に、外周ゾーン８６からは１本矢印に示すように酸化剤ガスのみを導入する。そして、第２処理工程では図４（Ｂ）に示すようにガス噴射面５７の全面から原料ガス（Ｚｒ材料ガスも含む）と酸化剤ガスとを共に略均等に噴射する。
【００２５】
具体的には、図３において第１処理工程では、弁制御手段９０により第２、第３及び第５開閉弁６７Ｂ、６７Ｃ、６７Ｅを閉状態とし、第１及び第４開閉弁６７Ａ、６７Ｄを開状態にすることにより、内周原料ガス用ヘッド空間５６ＡにＺｒ材料抜きの原料ガスを流し、外周酸化剤ガス用ヘッド空間５８Ｂに酸化剤ガスを流す。これにより、処理空間Ｓへは内周ゾーン８４においては内周原料ガス用の噴射孔５２ＡからＺｒ材料抜きの原料ガスが導入され、外周ゾーン８６においては外周酸化剤ガス用の噴射孔５４Ｂから酸化剤ガスが導入される。この時のプロセス条件は、プロセス温度が４００〜４５０℃程度、プロセス圧力は１００ｍＴｏｒｒ以下の高真空状態、好ましくは１０ｍＴｏｒｒ前後の高真空状態とする。このように、ヘッド本体５５の中心側からＺｒ材料抜きの原料ガスのみを供給し、この周囲を囲むようにして酸化剤ガスを供給することにより、高真空下においてウエハ面上に、ＰＴＯ膜の結晶核を成長させることができる。
また、この高真空プロセスの時には、載置台１８を上下動する昇降機構１６２を駆動してウエハＷとシャワーヘッド部５０の距離を大きくする。この距離は例えば２０〜１５０ｍｍ程度である。高真空下では、原料ガス、酸化剤ガスは拡散（分子流）によってウエハＷに到達する。そのため、シャワーヘッド部５０とウエハＷとの距離が遠いほど原料ガス、酸化剤ガスが十分に拡散するので、膜厚の面内均一性が良くなる。また、高真空下では、処理容器４内における圧力の分布にそれ程偏りが生じないので、シャワーヘッド部５０とウエハＷとの距離を変化させても、原料利用効率はほとんど同じとなる。
【００２６】
このようにして、ＰＴＯ膜の結晶核を成長させたならば、次に、第２の真空雰囲気で行なわれる第２処理工程へ移行する。
この第２処理工程では、第１〜第５開閉弁６７Ａ〜６７Ｅを全て開状態とし、内外周原料ガス用ヘッド空間５６Ａ、５６Ｂには原料ガス（Ｚｒ材料ガスも含む）を導入し、内外周酸化剤ガス用ヘッド空間５８Ａ、５８Ｂには酸化剤ガスを導入する。これにより、全ての原料ガス用の噴射孔５２Ａ、５２Ｂからは原料ガス（Ｚｒ材料ガスも含む）が噴射され、また、全ての酸化剤ガス用の噴射孔５４Ａ、５４Ｂからは酸化剤ガスが噴射される。これにより、両ガスがガス噴射面５７の略全面から均等に噴射されることになる。この時のプロセス条件は、プロセス温度が４００〜４５０℃程度、プロセス圧力は１００ｍＴｏｒｒよりも圧力が大きい低真空状態、好ましくは１００〜１０００ｍＴｏｒｒ程度の低真空状態とする。
【００２７】
また、この低真空プロセスの時には、ウエハＷとシャワーヘッド部５０の距離を上記した高真空プロセス時よりも小さくする。この距離は、例えば５〜３０ｍｍ程度である。低真空では、原料ガス、酸化剤ガスは流れ（粘性流）によってウエハに到達する。そのため、シャワーヘッド部５０とウエハＷとの距離が遠い程原料ガス、酸化剤ガスの利用効率が悪くなる。逆に、シャワーヘッド部５０とウエハＷとの距離を近づける程原料ガス、酸化剤ガスの利用効率が良くなるので、成膜速度を向上させることができる。
また、低真空では、シャワーヘッド部５０を上述のように設計することにより、シャワーヘッド部５０から噴出されたガスが層流を形成して流れるようになっており、ウエハＷとシャワーヘッド部５０の距離を近くしても成膜の膜厚の面内均一性がほとんど崩れることはない。低真空の場合について付け加えると、ウエハ表面に境界層という数ｍｍ以下のガス層ができる。この境界層の濃度はウエハＷとシャワーヘッド部５０の距離が短い程、濃度が高くなり、従って、成膜速度はウエハ−シャワーヘッド部間の距離が近い程大きくなる。
【００２８】
このように、ＰｂとＴｉの酸化物よりなる結晶核を下地として形成しておくことにより、本来なら６００℃程度の高温でしか結晶成長できなかったＰＺＴ膜が下地のＰＴＯ結晶核の影響を受けて４００〜４５０℃程度の低温においても高い成膜レートで堆積されることになる。
これにより、先の第１処理工程で堆積された結晶核上にＰＺＴ膜が高い成膜レートで堆積されることになる。しかも、この時のＰＺＴ膜中の各元素の組成の面内均一性を非常に高くすることが可能となる。このＰＺＴ膜は、Ｐｂ（Ｚｒ1-x Ｔｉｘ）Ｏ3 のペロブスカイト構造を持つ。この時の結晶核及びＰＺＴ膜の堆積状態の模式図が図５に示されており、図示するように下部電極、例えばプラチナ下部電極上にまず第１処理工程でＰＴＯ結晶核１１２が成長し、その上に第２処理工程でＰＺＴ膜１１４が成長している。
【００２９】
また、本発明においては、第１処理工程及び第２処理工程を通じて、シャワーヘッド本体５５内で原料ガスや酸化剤ガスのリークが発生しないように、または、一度、処理空間Ｓ内へ噴出した原料ガスや酸化剤ガスがシャワーヘッド本体５５内へ逆流してこないように、各ヘッド空間５６Ａ、５６Ｂ、５８Ａ、５８Ｂ内の圧力が一定になるように設定されている。
すなわち、一般に、シャワーヘッド本体５５は、複数の例えばアルミニウム製のブロック体に凹凸をつけて、これらを結合することにより、１つのシャワーヘッド本体５５を組み立てているが、その接合部は、どのように加工精度を上げたとしても非常に僅かな隙間が発生することは避けられない。
【００３０】
そのため、シャワーヘッド本体５５の原料ガス用ヘッド空間５６と酸化剤ガス用ヘッド空間５８との間に大きな圧力差が存在すると、上記したような非常に僅かな隙間を介していずれかのガスがリークして両ガスがシャワーヘッド本体５５内で混入し、その結果、パーティクルが発生する場合が生ずる。このような現象は、リークが生じなくても、一旦処理空間Ｓに噴射されたいずれか一方のガスが、圧力の低い他方のガスの噴射孔内を逆流して侵入する場合にも生ずる。
【００３１】
そこで、本発明では、上記問題点を解決するために内外周原料ガス用ヘッド空間５６Ａ、５６Ｂ及び内外周酸化剤ガス用ヘッド空間５８Ａ、５８Ｂ内の圧力をそれぞれキャパシタンスマノメータ９２Ａ〜９２Ｄにより検出しており、この検出値に基づいて希釈ガス導入量制御手段９４がＮ2 ガスである希釈ガスの導入量をコントロールして現在稼働中の空間内の圧力値が実質的に同一になるようにしている。この場合の各空間の圧力差はそれ程厳密でなくてもよく、例えば±１０％以内の圧力差ならば支障をきたすこともない。このように、Ｎ2 希釈ガスを圧力不足の空間に適宜供給することにより、稼働中の各空間の圧力差を実質的にゼロにすることができるので、シャワーヘッド本体５５内で不都合なガスのリークが発生したり、或いは処理空間Ｓへ一旦噴射されたガスが逆流することを未然に防止することができる。
【００３２】
図６はシャワーヘッド本体５５内の空間と隙間を模式的に示す図である。凹凸の形成されたブロック体Ａと凹凸の形成されたブロック体Ｂを接合して原料ガス用ヘッド空間５６と酸化剤ガス用ヘッド空間５８を区画分離する場合、両ブロック体Ａ、Ｂの接合部に非常に僅かな隙間１１６が発生することは避けられない。ここで、Ｎ2 希釈ガスを適宜供給することにより、空間５６の圧力Ｐ１と空間５８の圧力Ｐ２とを実質的に同一に維持することにより、いずれか一方のガスが他方へリークすることを防止することが可能となる。尚、ここでは不活性ガスとしてＮ2 ガスを用いたが、これに限定されず他の不活性ガス、例えばＨｅガス、Ａｒガス等を用いてもよい。
【００３３】
また、図２に示すようにガス噴射面５７の実質的な大きさは、ウエハＷの大きさ（図２中にて一点鎖線１１８で示す）に対して±１０％程度の範囲内である。この場合、内周ゾーン８４の直径は、ガス噴射面５７の有効直径の１０％〜７０％の範囲内に設定するのが好ましい。
上記した第１の発明においては、シャワーヘッド部よりなる処理ガス導入手段を用い、この内部を複数の空間に区画分離することにより、異なるガス種を処理空間へ噴出させるようにしたが、これに限定されず、これより説明する第２の発明のように、処理ガス導入手段として内部構造が簡単なシャワーヘッド部と、その周囲に別個異なるガス導入手段とを組み合わせて用いるようにしてもよい。
【００３４】
図７は第２の発明の第１実施例の処理ガス導入手段を示す構成図、図８は図６の処理ガス導入手段の天井部を下方から見た時の平面図である。図７において他の部分は先に図１において説明したと同様な構造なので図示省略している。この点は、後述する実施例においても同様である。
この第１実施例では、処理容器４の天井板５１に、第１のガス導入手段としてのシャワーヘッド部１２０を設け、その取付部１２０Ａの周囲に別途、第２のガス導入手段１２２を設けて全体が処理ガス導入手段１２４を構成している。このシャワーヘッド部１２０は、略ベルジャー型に成形されて内部が１つの空間になされており、ガス噴射面１２６に略均一に多数の噴射孔１２８を形成してある。このシャワーヘッド部１２０には、ＰＺＴ混合の原料ガス或いは酸化剤ガス（ＮＯ2 ）ガスのいずれか一方、図示例ではＰＺＴ原料ガスを導入するようになっている。
【００３５】
一方、上記ガス導入手段１２２は、取付部１２０Ａの周囲に略等間隔で設けた複数個のガス孔１３０を有しており、各ガス孔１３０からＮＯ2 の酸化剤ガスを処理空間Ｓに向けて噴射するようになっている。この場合、ガス孔１３０が配列される円の直径Ｌ１は、シャワーヘッド部１２０の直径よりも小さく設定されており、酸化剤ガスを噴射した時にシャワーヘッド部１２０の天板をバッフル板として機能させて酸化剤ガスの拡散を促進させるようになっている。
本実施例の場合には、処理空間Ｓに対してシャワーヘッド部１２０から例えばＰＺＴ原料ガスが噴射され、その周囲のガス導入手段１２２のガス孔１３０からは酸化剤ガスが噴射される。これにより、ウエハ表面に組成の面内均一性の高いＰＺＴ膜を堆積させることができる。また、処理ガス導入手段１２４の構成もシンプル化でき、シャワーヘッド部１２０内でリークが発生する心配もない。また、構成がシンプルなので他の部材、例えば冷却機構、加熱機構、或いは高周波機構の組み込みも容易に行なうことが可能となる。
【００３６】
図９は第２の発明の第２実施例の処理ガス導入手段を示す構成図、図１０は図９の処理ガス導入手段の横断面を示す図である。この処理ガス導入手段１３２では、第１のガス導入手段としてのシャワーヘッド部１２０の取付部１２０Ａを長い筒体状にしており、また、第２のガス導入手段１３４は上記筒体状の取付部１２０Ａを囲むようにして２重管構造になされた外筒１３６により構成されている。そして、この外筒１３６の天井部に上記取付部１２０Ａの上端を貫通させて固定している。ここでも外筒１３６の下端開口の直径をシャワーヘッド部１２０の直径よりも小さくして、このシャワーヘッド部１２０の天板にバッフル板の機能を持たせている。
この場合にも、上記第１実施例と同様に、ウエハ表面に組成の面内均一性の高いＰＺＴ膜を堆積させることができ、ガスのリークの問題も生ずることはない。また、構造も大幅にシンプル化することができる。
【００３７】
図１１は第２の発明の第３実施例の処理ガス導入手段を示す構成図である。この処理ガス導入手段１４０は、第１実施例にて示したようなベルジャー型の第１のガス導入手段としてのシャワーヘッド部１２０とその周囲に設けた第２のガス導入手段１４２とにより構成されている。このガス導入手段１４２は、シャワーヘッド部１２０の側部と処理容器４の側部とを連結するように環状の仕切板１４４を設けることにより、断面三角形のリング状の空間よりなる別のシャワーヘッド構造を形成している。そして、上記仕切板１４４に多数のガス孔１４６を設けて、これよりＮＯ2 ガスを処理空間Ｓに向けて噴射するようになっている。
この場合にも、上記第１実施例と同様に、ウエハ表面に組成の面内均一性の高いＰＺＴ膜を堆積させることができ、ガスのリークの問題も生ずることはない。また、構造も大幅にシンプル化することができる。
【００３８】
図１２は第２の発明の第４実施例の処理ガス導入手段を示す構成図、図１３は図１２の処理ガス導入手段のガス導入手段を示す下面図である。この処理ガス導入手段１５０は、第３実施例にて示したようなベルジャー型のシャワーヘッド部１２０とその周囲に設けたガス導入手段１５２とにより構成されている。このガス導入手段１５２は、リング状のガス管１５４よりなり、これを処理容器４の天井部５１に取り付けている。そして、このガス管１５４の下面にその周方向に沿って多数のガス孔１５６を略等間隔で設け、これより処理空間ＳにＮＯ2 ガスを噴出するようになっている。
この場合にも、上記第１実施例と同様に、ウエハ表面に組成の面内均一性の高いＰＺＴ膜を堆積させることができ、ガスのリークの問題も生ずることはない。また、構造も大幅にシンプル化することができる。
【００３９】
本実施例では、６インチサイズのウエハを例にとって説明したが、これに限定されず、図２に示したような内周ゾーン８４Ａの直径は、それぞれ８インチ或いは１２インチなどのウエハサイズに対応して同等の比率で大きく設定されるのは勿論である。また、ＰＺＴ膜を堆積させる原料として、ここではＺｒ原料としてＺｒ（ｔ−ＯＣ4 Ｈ9 ）4 を用いたが、これに替えて、Ｚｒ（ＤＰＭ）4 、Ｚｒ（ｉ−ＯＣ3 Ｈ7 ）4 、Ｚｒ（Ｃ5 Ｈ7 Ｏ2 ）4 、Ｚｒ（Ｃ5 ＨＦ6 Ｏ2 ）4 等、或いはこれらのＺｒ原料群より選択される２以上の原料を用いてもよく、また、Ｔｉ原料としてＴｉ（ｉ−ＯＣ3 Ｈ7 ）4 を用いたが、これに替えてＴｉ（ｉ−ＯＣ3 Ｈ7 ）2 （ＤＰＭ）2 等を用いてもよい。
また、ここでは、強誘電体膜としてＰＺＴ膜を成膜する場合を例にとって説明したが、これに限定されず他の有機金属材料を用いて成膜する場合、例えばＢａＳｒ1-x ＴｉｘＯ3 等を成膜する場合にも、全て適用できるのは勿論である。また、酸化剤ガスとしてはＮＯ2 のみならず、他のガス、例えばＯ2 、Ｏ3 、Ｎ2 Ｏ等、或いはこれらの酸化剤ガス群より選択される２以上のガスも用いることができる。更に、被処理体としては、半導体ウエハに限定されず、ＬＣＤ基板、ガラス基板等にも適用できるのは勿論である。
【００４０】
【発明の効果】
以上説明したように、本発明の成膜処理装置及び成膜処理方法によれば、次のように優れた作用効果を発揮することができる。
請求項１〜６、９〜１３に規定する発明によれば、原料ガスを処理ガス導入手段としての例えばシャワーヘッド本体の内周ゾーンから供給し、酸化剤ガスを外周ゾーンから供給した状態で高真空処理を行なうことにより各結晶膜を堆積し、次に、上記両ガスをシャワーヘッド本体から略均一に供給した状態で低真空処理を行なうことにより、低温で高い成膜レートでＰＺＴ膜を堆積させることができる。
特に請求項６及び１２に規定する発明によれば、処理ガス導入手段である例えばシャワーヘッド本体内における原料ガスの貯留空間と酸化剤ガスの貯留空間との間の圧力差が実質的にゼロにし、従って、シャワーヘッド本体内で両ガスが混ざるようなリークが発生することはほとんどなくなり、混入反応に伴うパーティクルの発生を抑制することができ、しかも一旦処理空間に噴出したガスが他のガスの噴射孔から逆流することも阻止することができる。
請求項７、８に規定する発明によれば、第１のガス導入手段であるシャワーヘッド部から例えば原料ガスを導入し、この原料ガスの周囲を囲むようにして酸化剤ガス用の第２のガス導入手段から酸化剤ガスを導入することにより、組成の面内均一性の高い膜を堆積させることができ、コンパクトな装置構成にもなる。
【図面の簡単な説明】
【図１】本発明に係る成膜処理装置を示す構成図である。
【図２】図１中に示す処理ガス導入手段のシャワーヘッド部のガス噴射面を示す平面図である。
【図３】シャワーヘッド部を示す断面図である。
【図４】原料ガスと酸化剤ガスの噴出パターンを模式的に示す図である。
【図５】結晶核及びＰＺＴ膜の堆積状態を示すの模式図である。
【図６】シャワーヘッド本体内の空間と隙間を模式的に示す図である。
【図７】第２の発明の第１実施例の処理ガス導入手段を示す構成図である。
【図８】図６の処理ガス導入手段の天井部を下方から見た時の平面図である。
【図９】第２の発明の第２実施例の処理ガス導入手段を示す構成図である。
【図１０】図９の処理ガス導入手段の横断面を示す図である。
【図１１】第２の発明の第３実施例の処理ガス導入手段を示す構成図である。
【図１２】第２の発明の第４実施例の処理ガス導入手段を示す構成図である。
【図１３】図１２の処理ガス導入手段のガス導入手段を示す下面図である。
【符号の説明】
２  成膜処理装置
４  処理容器
５０  シャワーヘッド部（処理ガス導入手段）
５２，５２Ａ，５２Ｂ  原料用ガスの噴射孔
５４，５４Ａ，５４Ｂ  酸化剤ガス用の噴射孔
５５  シャワーヘッド本体
５６，５６Ａ，５６Ｂ  原料ガス用ヘッド空間
５７  ガス噴射面
５８，５８Ａ，５８Ｂ  酸化剤ガス用ヘッド空間
６７Ａ〜６７Ｅ  開閉弁
８４  内周ゾーン
８６  外周ゾーン
８８  境界線
９０  弁制御手段
９２Ａ〜９２Ｄ  キャパシタンスマノメータ（圧力検出手段）
９４  希釈ガス導入量制御手段
９６，９８  不活性ガス路（希釈ガス導入手段）
Ｓ  処理空間
Ｗ  半導体ウエハ（被処理体）
【図１】
0004487338.tif 000002
【図２】
0004487338.tif 000003
【図３】
0004487338.tif 000004
【図４】
0004487338.tif 000005
【図５】
0004487338.tif 000006
【図６】
0004487338.tif 000007
【図７】
0004487338.tif 000008
【図８】
0004487338.tif 000009
【図９】
0004487338.tif 000010
【図１０】
0004487338.tif 000011
【図１１】
0004487338.tif 000012
【図１２】
0004487338.tif 000013
【図１３】
0004487338.tif 000014